"筒状珪藻土の内側空間に吸着剤及び触媒の一方からなるナノサイズの超微粒子を充填した状態で、該筒状珪藻土の端部開口にカーボンナノチューブネットワークにより蓋をしてなる超微粒子担持体。請求項1において、前記超微粒子は、Au、Agを含むレアメタルのうち、希土類元素、遷移金属元素、Ga、In、メタロイド元素、Li、Be、Th、U、Puのいずれかを吸着する吸着剤からなる超微粒子担持体。請求項1において、前記超微粒子は、Au、Agを含むレアメタルのうち、遷移金属元素、Ga、In、メタロイド元素、Th、U、Puのいずれかを含む触媒とされた超微粒子担持体。請求項2又は3に記載の超微粒子担持体及び活性炭を含むウレタン多孔質体からなり、該ウレタン多孔質体は被吸着物質のナノ粒子及び前記触媒により反応が促進される物質のナノ粒子の一方を含む流体が流通可能な超微粒子担持装置。請求項2又は3に記載の超微粒子担持体を備え、被吸着物質のナノ粒子及び前記触媒により反応が促進される物質のナノ粒子の一方を含む流体が流通可能な流通体を有する超微粒子担持装置。請求項2又は3に記載の超微粒子担持体及び活性炭を含むウレタン多孔質体が充填され、被吸着物質のナノ粒子及び前記触媒により反応が促進される物質のナノ粒子の一方を含む流体が流通可能な流通体を備えた超微粒子担持装置。筒状珪藻土の内側空間に吸着剤及び触媒の一方からなるナノサイズの超微粒子を充填する工程と、前記超微粒子が充填された筒状珪藻土を高分散カーボンナノチューブを含む水溶液中に浸漬して、カーボンナノチューブネットワークにより、該筒状珪藻土の端部開口に蓋をする工程とを含む、超微粒子担持体の製造方法。請求項7に記載の超微粒子担持体と活性炭ならびにウレタンモノポリマーを混合した後、ポリウレタンを発泡させてウレタン多孔質体とする工程を有する超微粒子担持装置の製造方法。請求項1乃至3に記載の超微粒子担持体、請求項4乃至6の超微粒子担持装置のいずれかによりナノ粒子を吸着するナノ粒子吸着方法。請求項1乃至3に記載の超微粒子担持体、請求項4乃至6の超微粒子担持装置のいずれかを用いて、前記超微粒子の触媒作用により物質の反応を促進させる触媒反応促進方法。本発明は、吸着剤あるいは触媒としてのナノサイズの超微粒子を、吸着すべき物質あるいは触媒によって反応が促進される物質を含む流体中にほぼ100表面を露出して、吸着や反応促進の効率を大幅に増大することが出来る超微粒子担持体、超微粒子担持装置、超微粒子担持体の製造方法及び超微粒子担持装置の製造方法を提供することを課題とする。本発明者は、鋭意研究の結果、筒状珪藻土の内側空間にナノサイズの超微粒子からなる吸着剤又は触媒を充填した状態で、カーボンナノチューブ以下CNTネットワークにより筒状珪藻土の端部開口を覆うことにより、フィルターのように蓋をして、内部の超微粒子の流出を抑制しつつ、内部の超微粒子に流体を接触できることを見出し、以下の各発明を完成した。1筒状珪藻土の内側空間に吸着剤及び触媒の一方からなるナノサイズの超微粒子を充填した状態で、該筒状珪藻土の端部開口にCNTネットワークにより蓋をしてなる超微粒子担持体。21において、前記超微粒子は、Au、Agを含むレアメタルのうち、希土類元素、遷移金属元素、Ga、In、メタロイド元素、Li、Be、Th、U、Puのいずれかを吸着する吸着剤からなる超微粒子担持体。31において、前記超微粒子は、Au、Agを含むレアメタルのうち、遷移金属元素、Ga、In、メタロイド元素、Th、U、Puのいずれかを含む触媒とされた超微粒子担持体。42又は3に記載の超微粒子担持体及び活性炭を含むウレタン多孔質体からなり、該ウレタン多孔質体は被吸着物質のナノ粒子及び前記触媒により反応が促進される物質のナノ粒子の一方を含む流体が流通可能な超微粒子担持装置。52又は3に記載の超微粒子担持体を備え、被吸着物質のナノ粒子及び前記触媒により反応が促進される物質のナノ粒子の一方を含む流体が流通可能な流通体を有する超微粒子担持装置。62又は3に記載の超微粒子担持体及び活性炭を含むウレタン多孔質体が充填され、被吸着物質のナノ粒子及び前記触媒により反応が促進される物質のナノ粒子の一方を含む流体が流通可能な流通体を備えた超微粒子担持装置。7筒状珪藻土の内側空間に吸着剤及び触媒の一方からなるナノサイズの超微粒子を充填する工程と、前記超微粒子が充填された筒状珪藻土を高分散CNTを含む水溶液中に浸漬して、CNTネットワークにより、該筒状珪藻土の端部開口に蓋をする工程とを含む、超微粒子担持体の製造方法。87に記載の超微粒子担持体と活性炭ならびにウレタンモノポリマーを混合した後、ポリウレタンを発泡させてウレタン多孔質体とする工程を有する超微粒子担持装置の製造方法。91乃至3に記載の超微粒子担持体、4乃至6の超微粒子担持装置のいずれかによりナノ粒子を吸着するナノ粒子吸着方法。101乃至3に記載の超微粒子担持体、4乃至6の超微粒子担持装置のいずれかを用いて、前記超微粒子の触媒作用により物質の反応を促進させる触媒反応促進方法。本発明によれば、筒状珪藻土の内側空間に充填した吸着剤又は触媒のナノサイズ超微粒子が筒状珪藻土から流出しないように、且つ、流体が出入りできるようにCNTネットワークで筒状珪藻土の端部開口を覆うことによりフィルターのように蓋をして、この状態で、蓋の部分におけるCNTネットワークを構成するCNT間の隙間及び筒状珪藻土の外周面に形成されているナノサイズの超微細孔から、吸着される物質又は触媒作用により反応する物質を含む流体が容易に出入りすることができ、これによって、超微粒子が流出することなく、その全面を露出した状態で被吸着材料を吸着し、あるいは触媒反応を促進することができるという効果を有する。<吸着剤触媒>本発明における吸着剤としてのナノサイズの超微粒子は、Au、Agを含むレアメタルのうち、希土類元素レアアース、遷移金属元素、準典型金属元素、メタロイド元素、Li、Be、Th、U、Puのいずれかを吸着するものである。また、本発明における触媒としてのナノサイズの超微粒子は、Au、Agを含むレアメタルのうち、遷移金属元素、準典型金属元素、メタロイド元素、Th、U、Puのいずれかを含む触媒粒子とされている。ここで、本発明においては、前記レアメタルは、Au、Agの他に、Al及びAcを除いた3族元素と、Tc、Feを除いた4~10族元素殆どが遷移金属と、準典型金属のうちGa、Inと、B、Si、Bi、Se、Te、Poからなるメタロイド元素と、原子番号59~71の元素Pr~Lu及び原子番号78のCeを含む希土類元素と、アクチノイド元素のうちTh、U、Puとからなる。上記の元素を、吸着剤又は触媒として筒状珪藻土内に充填する場合は、例えば、In-situ法を用い、これらの元素の化合物を合成することにより充填する。<ナノカーボン分散物>本発明におけるナノカーボン分散物とは、1分子中にプラス電荷とマイナス電荷を同時に有する両性イオン分子及びリグニンスルホン酸塩を分散剤として用いて、ナノカーボン凝集体を孤立分散処理したものである。ここで、本発明においてナノカーボンは、CNT又はCNTとフラーレン、グラフェン、酸化グラフェン、カーボンブラック、活性炭又はそれらの混合物を挙げることができる。ナノカーボンを分散するための両性イオン分子としては、前記CNTを単分子状態で分散し得ることができるものであれば特に限定されないが、例えば、3-N,N’-ジメチルステアリルアンモニオプロパンスルホネート、3-N,N’-ジメチルミリスチルアンモニオプロパンスルホネート、3-[3-コールアミドプロピルジメチルアンモニオ]-1-プロパンスルホネート、3-[3-コールアミドプロピルジメチルアンモニオ]-2-ヒドロキシプロパンスルホネート、n-ドデシル-N,N’-ジメチル-3-アンモニオ-1-プロパンスルホネート、n-ヘキサデシル-N,N’-ジメチル-3-アンモニオ-1-プロパンスルホネート、n-オクチルホスホコリン、n-ドデシルホスホコリン、n-テトラデシルホスホコリン、n-ヘキサデシルホスホコリン、ジメチルアルキルベタイン、パーフルオロアルキルベタインなどの低分子量の両性イオン界面活性剤、又は2-メタクロリルオキシホスホリルコインNPCとn-ブチメタクリレートBMAとのコポリマーで構成されているような高分子量の両性イオン物質などを用いることができる。CNTの両性イオン分子による分散は、例えば国際公開特許公報WO2005/110594号パンフレットに開示されている技術を参照して行なうこともできる。また、リグニンスルホン酸塩は、亜硫酸法によるパルプ製造工程で木材中のリグニンから生成される、リグニン分解物の一部がスルホン化された化合物リグノスルホン酸とも呼ばれる、CAS登録番号8062-15-5の塩である。リグニンスルホン酸塩は陰イオン系界面活性剤となるので、例えば特開2005-263608号公報に開示された方法によってCNTの分散剤として利用することができる。本発明におけるナノカーボン分散物は、例えばCNT1gに対して両性イオン物質を0.001~0.01wt、及びリグニンスルホン酸塩を0.001~0.01gの量比でナノカーボンとともに分散媒体である水に加え、マグネティックスターラー、超音波処理、アトライター、ボールミル、サンドミル、ビーズミル等を用いて混合することによって調製することができる。なお、分散媒体は水以外の成分、例えばメタノール、エタノール、エチレングリコール、プロピレングリコール、グリセリン等の親水性溶媒を含んでもよい。<超微粒子担持体>図1に示される超微粒子担持体10は、図2、図3電子顕微鏡写真に示されるような筒状珪藻土12の内側空間にナノサイズの超微粒子14を充填した状態図4参照で、CNT16が自己組織化により形成したCNTネットワーク18により蓋をして図5参照形成される。筒状珪藻土12は、筒の外周部にナノサイズの微細孔12Bが多数形成されていて、筒の一端又は両端の端部開口12Aは、CNTネットワーク18によって包まれることによってフィルターのように蓋をすることができる。これにより、内部の超微粒子は、液体や流体が出入り自在の状態で流出しないように維持される。但し、超微粒子14は、その粒径が、前記微細孔12Bの孔径よりも大きく、且つ、筒状珪藻土12の端部開口12Aの内径よりも小さくしなければならない。即ち、CNTネットワーク18における、絡み合っているCNT16間の隙間と筒状珪藻土12の外周の微細孔12Bとが、吸着すべきナノ粒子や触媒作用によって反応が促進される物質のナノ粒子を含む流体を通過させるチャンネルとなると共に、内部の吸着剤超微粒子及び材料を吸着した吸着剤超微粒子あるいは触媒超微粒子の流出を抑制している。<ウレタン多孔質体>更に本発明では、筒状珪藻土の内側空間にナノサイズの吸着剤あるいは触媒の超微粒子を充填した状態で、CNTネットワークにより蓋をした超微粒子担持体並びに、例えば炭化した竹炭からなる活性炭を含むウレタン多孔質体からなる超微粒子担持装置を構成する。このウレタン多孔質体の微細孔に被吸着物質のナノ粒子を含む流体から、被吸着材料を吸着し、あるいは、触媒により化学反応が促進される物質のナノ粒子を含む流体と接触して、上記化学反応を促進させる。前記ウレタン多孔質体は、ナノ粒子吸着素子あるいはナノ粒子触媒担持体と活性炭並びにウレタンモノポリマーを混合した後、ポリウレタンを公知の方法で発泡させることで作製することができる。<超微粒子担持装置>超微粒子担持装置は、超微粒子担持体を、被吸着物質や反応促進される物質の超微粒子を含む流体が流通可能な管の中に備えて構成される流通体からなる。管の流体入口及び出口側には、超微粒子担持体の流出を防止するためのフィルターが設けられる。又、超微粒子担持装置は、上記ウレタン多孔質体が充填された管からなり、被吸着物質や反応促進される物質のナノ粒子を含む流体が流通可能な流通体から構成される。図6に示される超微粒子担持装置20は、管22と、この管22内に上端及び下端のフィルタ24A、24Bの間に保持された超微粒子担持体26とからなる流通管によって構成されている。図7、図8に示される超微粒子担持装置30は、ウレタン多孔質体32B図8参照を管32A内に備えて構成されている。"